a抜歯された歯を、歯冠と歯根との境界面で切断するステップ;b切断された前記歯冠の軟組織を除去するステップ;c前記歯冠を急速冷凍した後、粉砕して平均粒径200乃至1500μmのパウダーにするステップ;d前記パウダーを脱脂するステップ;e上記パウダーを脱灰するステップ;f前記パウダーを脱水するステップ;及びh脱脂及び脱水された前記パウダーを滅菌して骨移植材を製造するステップ;を含む、歯を利用した骨移植材の加工方法。前記ステップbの後、前記歯冠を蒸留水で30分乃至2時間洗浄するステップをさらに含むことを特徴とする、請求項1に記載の歯を利用した骨移植材の加工方法。前記ステップcの急速冷凍は、-160乃至-210°Cの液化窒素で前記歯冠を30分乃至2時間急速冷凍することを特徴とする、請求項1に記載の歯を利用した骨移植材の加工方法。前記ステップcで製造されたパウダーを蒸留水で30分乃至2時間洗浄して、汚染物及び残余の軟組織を除去するステップをさらに含むことを特徴とする、請求項1に記載の歯を利用した骨移植材の加工方法。前記ステップcのパウダーについて、純水又は滅菌蒸留水を洗浄液として超音波で5乃至10分間洗浄する第1洗浄ステップ、過酸化水素水を洗浄液として超音波で10乃至30分間洗浄する第2洗浄ステップ、及び純水又は滅菌蒸留水を洗浄液として超音波で5乃至10分間洗浄する第3洗浄ステップを各3回ずつ順次行い、前記過酸化水素水の濃度は5乃至7であり、前記各洗浄ステップの洗浄液の体積は、前記パウダーの5乃至10倍の体積であり、前記洗浄液の温度は60乃至80°Cであることを特徴とする、請求項1に記載の歯を利用した骨移植材の加工方法。前記ステップdの脱脂は、クロロホルムとメタノールとが1:05乃至2の重量比で混合されたクロロホルムメタノール溶液により3乃至12時間行われることを特徴とする、請求項1に記載の歯を利用した骨移植材の加工方法。前記ステップdの脱脂後、遠心分離により前記パウダー内の浮遊脂肪を除去するステップ;及び前記遠心分離後、蒸留水で前記パウダーを1乃至2時間洗浄するステップ;をさらに含むことを特徴とする、請求項1に記載の歯を利用した骨移植材の加工方法。前記ステップfの脱水は、中性のエチルアルコールを用いて30分乃至2時間行われることを特徴とする、請求項1に記載の歯を利用した骨移植材の加工方法。前記ステップhの前に、前記歯根で生成され、骨誘導能が補強された添加物を前記パウダーと混合するステップを含むことを特徴とする、請求項1に記載の歯を利用した骨移植材の加工方法。前記添加物は、軟組織を除去した歯根を脱水、脱脂、及び脱灰して加工したパウダーを含むことを特徴とする、請求項9に記載の歯を利用した骨移植材の加工方法。a抜歯された歯を、歯冠と歯根との境界面で切断するステップ;b切断された前記歯根の軟組織を除去するステップ;c前記歯根を急速冷凍した後、粉砕して平均粒径200乃至1500μmのパウダーにするステップ;d前記パウダーを脱脂するステップ;e前記パウダーを脱灰するステップ;f前記パウダーを脱水するステップ;g前記パウダーを再度脱脂するステップ;及びh脱脂及び脱水された前記パウダーを滅菌して骨移植材を製造するステップ;を含む、歯を利用した骨移植材の加工方法。前記ステップbの後、前記歯根を蒸留水で30分乃至2時間洗浄するステップをさらに含むことを特徴とする、請求項11に記載の歯を利用した骨移植材の加工方法。前記ステップcの急速冷凍は、-160乃至-210°Cの液化窒素で前記歯根を30分乃至2時間急速冷凍することを特徴とする、請求項11に記載の歯を利用した骨移植材の加工方法。前記ステップcで製造されたパウダーを蒸留水で30分乃至2時間洗浄して、汚染物及び残余の軟組織を除去するステップをさらに含むことを特徴とする、請求項11に記載の歯を利用した骨移植材の加工方法。前記ステップcのパウダーについて、純水又は滅菌蒸留水を洗浄液として超音波で5乃至10分間洗浄する第1洗浄ステップ、過酸化水素水を洗浄液として超音波で10乃至30分間洗浄する第2洗浄ステップ、及び純水又は滅菌蒸留水を洗浄液として超音波で5乃至10分間洗浄する第3洗浄ステップを各3回ずつ順次行い、前記過酸化水素水の濃度は5乃至7であり、前記各洗浄ステップの洗浄液の体積は、前記パウダーの5乃至10倍の体積であり、前記洗浄液の温度は60乃至80°Cであることを特徴とする、請求項11に記載の歯を利用した骨移植材の加工方法。前記ステップd及びステップgの脱脂は、クロロホルムとメタノールとが1:05乃至2の重量比で混合されたクロロホルムメタノール溶液により3乃至12時間行われることを特徴とする、請求項11に記載の歯を利用した骨移植材の加工方法。前記ステップdの脱脂後、遠心分離により前記パウダー内の浮遊脂肪を除去するステップ;及び前記遠心分離後、蒸留水で前記パウダーを1乃至2時間洗浄するステップ;をさらに含むことを特徴とする、請求項11に記載の歯を利用した骨移植材の加工方法。前記ステップeの脱灰は、パウダーの5乃至10倍体積の01乃至10Nの塩酸で10分乃至1時間行われることを特徴とする、請求項11に記載の歯を利用した骨移植材の加工方法。前記ステップfの脱水は、中性のエチルアルコールを用いて30分乃至2時間行われることを特徴とする、請求項11に記載の歯を利用した骨移植材の加工方法。前記ステップhの前に、前記歯冠で生成され、骨伝導能が補強された添加物を前記パウダーと混合するステップを含むことを特徴とする、請求項11に記載の歯を利用した骨移植材の加工方法。前記添加物は、軟組織を除去した歯冠を脱水及び脱脂して加工したパウダーを含むことを特徴とする、請求項20に記載の歯を利用した骨移植材の加工方法。請求項1乃至21のいずれか一項に記載の方法で加工されることを特徴とする骨移植材。上述した問題点を解決するための本発明は、抜歯された後に捨てられる歯を自家骨のような骨誘導能及び骨伝導能を有する骨移植材に加工する、歯を利用した骨移植材の加工方法を提供することを目的とする。また、本発明は、上述した骨移植材の加工方法を用いて加工された骨誘導能及び骨伝導能のうち少なくとも何れか1つの特性を有する骨移植材を提供することを他の目的とする。なお、本発明は、移植材が自家骨移植と同一の機能及び効力を有することによって免疫の問題点を解決すると共に、良好な歯槽骨の生成速度を有する、歯を利用した骨移植材の加工方法、及びそれにより加工された骨移植材を提供することをまた他の目的とする。本発明による歯を利用した骨移植材の加工方法は、a抜歯された歯を、歯冠と歯根との境界面で切断するステップ;b切断された上記歯冠の軟組織を除去するステップ;c上記歯冠を急速冷凍した後、粉砕して平均粒径200乃至1500μmのパウダーにするステップ;d上記パウダーを脱脂するステップ;f上記パウダーを脱水するステップ;及びh脱脂及び脱水された上記パウダーを滅菌して骨移植材を製造するステップ;を含むことを特徴とする。また、本発明による歯を利用した骨移植材の加工方法は、上記ステップbの後、上記歯冠を蒸留水で30分乃至2時間洗浄するステップをさらに含むことができる。また、上記ステップcの急速冷凍は、-160乃至-210°Cの液化窒素で上記歯冠を30分乃至2時間急速冷凍することができる。また、本発明による歯を利用した骨移植材の加工方法は、上記ステップcで製造されたパウダーを蒸留水で30分乃至2時間洗浄し、汚染物及び残余の軟組織を除去するステップをさらに含むことができる。また、上記ステップcのパウダーについて、純水又は滅菌蒸留水を洗浄液として超音波で5乃至10分間洗浄する第1洗浄ステップ、過酸化水素水を洗浄液として超音波で10乃至30分間洗浄する第2洗浄ステップ、及び純水又は滅菌蒸留水を洗浄液として超音波で5乃至10分間洗浄する第3洗浄ステップを各3回ずつ順次行い、上記過酸化水素水の濃度は5乃至7であり、各洗浄ステップの洗浄液の体積は上記パウダーの5乃至10倍の体積であり、上記洗浄液の温度は60乃至80°Cであり得る。また、上記ステップdの脱脂は、クロロホルムとメタノールとが1:05乃至2の重量比で混合されたクロロホルムメタノール溶液により3乃至12時間行われ得る。また、本発明による歯を利用した骨移植材の加工方法は、上記ステップdの脱脂後、遠心分離により上記パウダー内の浮遊脂肪を除去するステップ;及び上記遠心分離後、蒸留水で上記パウダーを1乃至2時間洗浄するステップ;をさらに含むことができる。また、上記ステップfの脱水は、中性のエチルアルコールを用いて30分乃至2時間行われ得る。また、本発明による歯を利用した骨移植材の加工方法は、上記ステップhの前に、上記歯根で生成され、骨誘導能が補強された添加物を上記パウダーと混合するステップを含むことができる。また、本発明による歯を利用した骨移植材の加工方法は、上記添加物は、軟組織を除去した歯根を脱水、脱脂、及び脱灰して加工したパウダーを含むことができる。本発明による歯を利用した骨移植材の加工方法は、a抜歯された歯を、歯冠と歯根との境界面で切断するステップ;b切断された上記歯根の軟組織を除去するステップ;c上記歯根を急速冷凍した後、粉砕して平均粒径200乃至1500μmのパウダーにするステップ;d上記パウダーを脱脂するステップ;e上記パウダーを脱灰するステップ;f上記パウダーを脱水するステップ;g上記パウダーを再度脱脂するステップ;及びh脱脂及び脱水された上記パウダーを滅菌して骨移植材を製造するステップ;を含むことを特徴とする。また、本発明による歯を利用した骨移植材の加工方法は、上記ステップbの後、上記歯根を30分乃至2時間蒸留水で洗浄するステップをさらに含むことができる。また、上記ステップcの急速冷凍は、-160乃至-210°Cの液化窒素で上記歯根を30分乃至2時間急速冷凍することができる。また、本発明による歯を利用した骨移植材の加工方法は、上記ステップcで製造されたパウダーを30分乃至2時間蒸留水で洗浄し、汚染物及び残余の軟組織を除去するステップをさらに含むことができる。また、上記ステップcのパウダーは、純水又は滅菌蒸留水を洗浄液として5乃至10分間超音波で洗浄する第1洗浄ステップ、過酸化水素水を洗浄液として10乃至30分間超音波で洗浄する第2洗浄ステップ、及び純水又は滅菌蒸留水を洗浄液として5乃至10分間超音波で洗浄する第3洗浄ステップを各3回ずつ順次行い、上記過酸化水素水の濃度は5乃至7であり、各洗浄ステップの洗浄液の体積は、上記パウダーの5乃至10倍の体積であり、上記洗浄液の温度は60乃至80°Cであり得る。また、上記ステップd及びステップgの脱脂は、クロロホルムとメタノールとが1:05乃至2の重量比で混合されたクロロホルムメタノール溶液により3乃至12時間行われ得る。また、本発明による歯を利用した骨移植材の加工方法は、上記ステップdの脱脂後、遠心分離により上記パウダー内の浮遊脂肪を除去するステップ;及び上記遠心分離後、蒸留水で上記パウダーを1乃至2時間洗浄するステップ;をさらに含むことができる。また、上記ステップeの脱灰は、パウダーの5乃至10倍体積の01乃至10Nの塩酸で10分乃至1時間行われ得る。また、上記ステップfの脱水は、中性のエチルアルコールを用いて30分乃至2時間行われ得る。また、本発明による歯を利用した骨移植材の加工方法は、上記ステップhの前に、上記歯冠で生成され、骨伝導能が補強された添加物を上記パウダーと混合するステップを含むことができる。また、上記添加物は、軟組織を除去した歯冠を脱水及び脱脂して加工したパウダーを含むことができる。なお、本発明による歯を利用した骨移植材は、上述した方法のうちの何れか1つの方法で加工されることを特徴とする。本発明によると、抜歯された後に捨てられる歯を、自家骨のような骨誘導能及び骨伝導能を有する骨移植材に加工することができ、移植材が自家骨移植と同一の機能及び効力を有することによって免疫の問題点を解決すると共に、良好な歯槽骨の生成速度を有するように歯槽骨移植が行われ得るという効果がある。本発明は、患者から抜歯された歯を歯槽骨のための骨移植材に加工する方法を開示し、上記加工された骨移植材は、患者自身又は他の患者に移植用として利用され得る。図1を参照すると、歯は、歯茎の表に露出しており、肉眼で確認できる部分を歯冠Crownと称し、歯茎の中にあって、肉眼で確認できない部分は歯根Rootと称する。また、歯は、成分によってエナメルEnamel、象牙質Dentin、歯髄Pulp、セメント質Cementum、歯根膜Periodontalmembrane、ならびに神経及び血液供給部Nerveandbloodsupplyに区分され得る。ここで、エナメルは、歯を覆っている歯冠の最外側部分の軽組織であり、96の無機質で構成され、歯の内部を保護するものである。また、象牙質は、人体の骨組織と最も類似した組織であって、エナメルよりは弱くかつセメント質よりは強く、淡黄色又は黄白色の不透明な組織である。また、セメント質は、歯を歯槽骨に固定させる役割をし、骨組織よりは固いものの、エナメルよりは強度が弱く、白色又はやや不透明な組織である。また、歯髄は、歯の中心部に位置した軟組織であり、神経及び血液供給部を含む。また、歯根膜は、歯のセメント質と歯槽骨とが連結されるようにする結合組織である。ここで、エナメル、象牙質、及びセメント質は、軽組織に分類され得、歯髄、歯根膜、ならびに神経及び血液供給部は、軟組織に分類され得る。上述した歯組織は、自家骨と類似しているが、部位別に異なる構成成分及び物理的な性質を有し、骨移植用として使用可能な部分は、エナメル、象牙質、及びセメント質であり、エナメルは、移植材として空間充填剤Voidfiller及び移植拡張材Graftexpanderに利用することができ、かつ骨伝導能Osteoconductionを有し、象牙質及びセメント質は、骨誘導能Osteoinduction及び骨伝導能Osteocondutionを有する。上述した図1の歯は、歯冠と歯根との境界線、すなわち、境界面CEJ:Cementoenameljunctionで水平に切断され、歯冠と歯根とが分割されてパウダーに加工され、歯冠を加工したパウダーと歯根を加工したパウダーとは、異なる構成成分を有することによって、これらを単独で又は互いに対する添加物として混合して移植材として利用され得る。各実施例は、図2のように抜歯された歯を用い、図2のように抜歯された歯において、虫歯や炎症のような欠損部位は予め除去され、図3のように加工されることが好ましい。実施例1:エナメルパウダー抜歯された歯のうちの歯冠をパウダーに加工する実施例について説明する。先ず、図3のように抜歯され、虫歯や炎症のような欠損部位を除去する等の前処理された歯を、図4及び図5のように歯冠と歯根との境界面で切断する。このうち、歯冠から軟組織及び歯髄組織を図6のように除去した後、歯冠を蒸留水で30分乃至2時間洗浄する。図6のように軟組織及び歯髄組織が除去された歯冠は、エナメル及び象牙質が残留し得る。図6のように処理された歯冠は、-160乃至-210°Cの液化窒素で30分乃至2時間急速冷凍した後、粉砕機で粉砕Crushingし、図7のような平均粒径200乃至1500μmのパウダーに加工する。パウダーは、蒸留水で30分乃至2時間洗浄し、汚染物及び残余の軟組織を除去することができる。これとは異なり、パウダーは、洗浄液を純水又は滅菌蒸留水として超音波で5分乃至10分間洗浄する第1洗浄、洗浄液を過酸化水素水として超音波で10分乃至30分間洗浄する第2洗浄、及び洗浄液を純水又は滅菌蒸留水として超音波で5分乃至10分間洗浄する第3洗浄を各3回ずつ順次行い、汚染物及び残余の軟組織を除去することができる。この時、過酸化水素水は、5乃至7の過酸化水素の濃度を有するものを用い、各洗浄ステップの洗浄液は、上記パウダーの5乃至10倍の体積で用い、上記洗浄液が約60°C乃至80°Cの温度である雰囲気下で、上記超音波でパウダーが洗浄され得る。上述したように洗浄されたパウダーは、クロロホルムChloroformとメタノールMethanolとが1:05乃至2の割合で混合されたクロロホルムメタノール溶液により3時間乃至12時間脱脂される。そして、脱脂されたパウダーから遠心分離により浮遊脂肪を除去し、その後、該パウダーは、蒸留水で1乃至2時間洗浄され得る。上述したように脱脂されたパウダーは、中性のエチルアルコールを用いて30分乃至2時間脱水される。上述したように脱脂及び脱水されたパウダーは後処理され、後処理工程は、脱脂及び脱水されたパウダーを洗浄し、冷凍乾燥する工程と、冷凍乾燥されたパウダーを放射線又はエチレンオキサイドガスを用いて滅菌する工程とを含むことができる。上述したような、エナメル及び象牙質を含むパウダーは、エナメルの骨伝導能及び象牙質の骨誘導能を有することができる。しかし、エナメルの量が、象牙質に比べて多く、かつ、象牙質に対する脱灰作業を行わないため、実施例1により加工されたパウダーは、骨伝導能をさらに強く有するという特性を有する。上述したような、歯冠を脱脂及び脱水して加工されたパウダーは、単独で歯槽骨移植のための骨移植材として用いられるか、又は、歯根で生成された骨誘導能の補強が可能な添加物を混合し、骨移植材として用いられ得る。この時、添加物は、歯根の軟組織及び歯髄組織を除去した状態で脱水、脱脂、及び脱灰して加工した、後述する実施例2のようなパウダーが用いられ得る。実施例2:象牙質パウダー抜歯された歯のうちの歯根をパウダーに加工する実施例について説明する。先ず、図3のように抜歯され、虫歯や炎症のような欠損部位を除去する等の前処理された歯を、図4及び図5のように歯冠と歯根との境界面で切断する。このうち、歯根から軟組織及び歯髄組織を図6のように除去した後、歯根を蒸留水で30分乃至2時間洗浄する。図6のように軟組織及び歯髄組織が除去された歯根には、象牙質及びセメント質が残留する。図6のように処理された歯根は、実施例1の歯冠を急速冷凍及び粉砕するのと同様の方法で加工し、平均粒径200乃至1500μmのパウダーに加工する。実施例1と同様に、パウダーを蒸留水で30分乃至2時間洗浄し、汚染物及び残余の軟組織を除去することができる。また、パウダーは、実施例1と同様に、洗浄液を純水又は滅菌蒸留水として超音波で5分乃至10分間洗浄する第1洗浄、洗浄液を過酸化水素水として超音波で10分乃至30分間洗浄する第2洗浄、及び洗浄液を純水又は滅菌蒸留水として超音波で5分乃至10分間洗浄する第3洗浄を各3回ずつ順次行い、汚染物及び残余の軟組織を除去することができる。この時、過酸化水素水は、5乃至7の過酸化水素の濃度を有するものを用い、各洗浄ステップの洗浄液は、上記パウダーの5乃至10倍の体積で用い、上記洗浄液が約60°C乃至80°Cの温度である雰囲気下、上記超音波でパウダーが洗浄され得る。上述したように洗浄されたパウダーは、クロロホルムChloroformとメタノールMethanolとが1:05乃至2の割合で混合されたクロロホルムメタノール溶液によって、3時間乃至12時間1次脱脂される。そして、1次脱脂されたパウダーは、遠心分離により浮遊脂肪が除去され、その後、蒸留水で少なくとも1時間洗浄され得る。上述したように1次脱脂されたパウダーは、それの5乃至10倍体積の05Nの塩酸で約10分乃至1時間脱灰される。そして、脱灰されたパウダーは、中性のエチルアルコールを用いて30分乃至2時間脱水される。脱水されたパウダーは、クロロホルムChloroformとメタノールMethanolとが1:05乃至2の割合で含有されたクロロホルムメタノール溶液によって、3時間乃至12時間2次脱脂される。上述したように脱脂、脱灰、及び脱水されたパウダーは後処理され、後処理工程は、脱脂、脱灰、及び脱水されたパウダーを生理食塩水で洗浄し、冷凍乾燥する工程と、冷凍乾燥されたパウダーを放射線又はエチレンオキサイドガスを用いて滅菌する工程とを含むことができる。上述した加工工程で脱灰された後、パウダーは、8以下の残存カルシウム量を有することができ、塩酸溶液は、パウダー1g当り2乃至10mlが用いられ得る。上述したような、象牙質及びセメント質を加工した実施例2によるパウダーは、象牙質及びセメント質の骨伝導能及び骨誘導能を有することができる。しかも、実施例2によるパウダーは、実施例1によるパウダーよりも骨誘導能をさらに強く有するという特性を有する。上述したように歯冠を脱脂、脱灰、及び脱水して加工されたパウダーは、単独で歯槽骨移植のための骨移植材として用いられるか、又は、歯冠で生成された骨伝導能の補強が可能な添加物を混合し、骨移植材として用いられ得る。この場合、添加物は、歯冠の軟組織及び歯髄組織を除去した状態で脱脂及び脱水して加工された、実施例1のようなパウダーが用いられ得る。上述した実施例1及び2のように骨移植材をパウダーに加工することができ、本発明により加工される骨移植材は、実施例別に加工された成分によって骨誘導能及び骨伝導能を相対的に強く有することができ、これらを単独で又は混合して、歯槽骨のための骨移植材として用いられ得る。より具体的には、大臼歯の場合、014gから040gの象牙質補綴治療により変わると、010gから078gのエナメルパウダーとを生産することができ、生産量は、補綴治療によって変わる可能性があり、平均的には、大臼歯の場合、エナメル043g、象牙質020g程度が生産され得る。実施例1により得られるパウダーをエナメルパウダーと称し、実施例2により得られるパウダーを象牙質パウダーと称する。エナメルパウダーは、従来市販されている合成骨や動物の骨で製作された骨伝導性の物質と類似している。しかし、ヒトのエナメルは、既存の合成骨の無機質よりも生体適合性に優れ、かつ、吸水性、骨置換性に優れるので、初期には体積及び保養の維持を行い、後期には骨に置換され、噛む力に耐える歯槽骨と類似することとなる。さらに、物理的に分離し難い象牙質を約3分の1又は4分の1を含むため、骨誘導作用も有する。この場合の象牙質の骨誘導作用は、非脱灰を経るため、急激な体積の減少や吸収のない骨伝導能に近い。従って、本発明による実施例1により得られるエナメルパウダーは、歯槽骨外への移植や血行の供給が非常に不良な箇所に移植するか、又は、審美的なボリュームを長期間得ようとする場合に有利に利用することができる。一方、相対的に骨誘導能に優れた象牙質パウダーは、歯槽骨内と血行の供給に優れた箇所と主にインプラント界面と接触する部位に移植し、活性の高い骨を生成するのに有利であるものの、迅速な骨誘導能及び骨改造能力に起因して、初期の体積を維持できないという短所を有するため、歯槽骨内に移植した場合に優れた利点を発揮する。エナメルパウダーと象牙質パウダーとの相違点を区分する必要がない新鮮な抜歯の場合には、二種類を混合して用い、インプラント植立後の界面との接触部位は象牙質パウダーを用い、その上の上部はエナメルパウダーを移植することが有利である。上顎洞の場合、空いた空間である上顎洞の上部には、体積を長く維持するエナメルパウダーを用い、歯槽骨と接触するインプラント界面の周囲には、象牙質パウダーを移植することが有利である。上述した象牙質パウダーの骨誘導工程と、上述したエナメルパウダーの骨伝導工程とについて、さらに詳しく検討する。象牙質パウダーは、無機質であるハイドロキシアパタイトHydroxylApatite、HAを10含有し、有機質であるコラーゲン繊維を35含有し、有機質である蛋白質BMPPを5含有する。象牙質パウダーの骨誘導工程は、先ず、骨移植材として用いられた象牙質パウダーに、血液及び血管が図8のように流入する。骨移植材のコラーゲン及びその内部の蛋白質が血管の細胞を造骨細胞に変えて新生骨を形成し、新生骨は、コラーゲン塊にすぐに沈着される。象牙質パウダーの作用によって、造骨細胞及び新生骨が生成されることが図9から確認できる。その後、図10のように、新生骨及び象牙質パウダーは、骨改造を経て一つの骨塊に変化する。以上のように、象牙質パウダーを用いることにより、骨誘導作用により新生骨が早く形成され、移植材であるパウダーが短時間で骨に代替され得る。一方、エナメルパウダーは、血液及び血管の流入、新生骨の代替、及び癒着が順次行われる骨伝導作用を有し、無機質であるハイドロキシアパタイトを96含有し、有機質であるコラーゲンを1乃至2含有する。これにより、エナメルパウダーが骨移植材として用いられる場合、先ず、図11のように、血管及び血液がエナメルパウダーの間に流入し、その後、図12のように、流入した血管のような流入した軟組織が新生骨に代替され、代替された新生骨及び無機質塊HAが癒着する。以上のように、エナメルパウダーは、象牙質パウダーに比べて無機質が長期間残っており、新生骨に置換されることが遅いため、骨誘導とは異なり、体積及び形状を長く維持させるという長所を有する。上述した作用が行われる本発明による骨移植材は、患者自身から抜歯された歯を加工して製造されることができ、それにより骨移植材に対する免疫拒否反応がないため、安全に歯槽骨に移植し、歯槽骨を生成及び維持することができる。また、他人から抜歯された歯を加工した場合にも、免疫拒否物質を処理することによって、歯槽骨に安全に移植することができる。従って、従来は抜歯後に捨てていた歯を、自家骨移植と同一の機能及び効力を有する骨移植材に加工することができ、歯槽骨移植の安全性が画期的に保障され得る。